(57)【要約】  本発明は、カルベン触媒の存在下で、基質をヒドロシランに曝すことを含む基質を生成物に転化する方法に関する。
2010504964.tif 000002
【特許請求の範囲】
【請求項１】
カルベン触媒の存在下で、基質を、ヒドロシランに曝すことを含む、基質を生成物に転化する方法。
【請求項２】
該曝すステップが、ポリマー型カルベン触媒の存在下で、該基質を、該ヒドロシランに曝すことからなる、請求項１に記載の方法。
【請求項３】
該曝すステップが、該カルベン触媒の存在下で、カルボニル化合物、イミンおよびアルコールからなる群から選択された基質を、該ヒドロシランに曝すことから成る、請求項１または請求項２の方法。
【請求項４】
該方法が、該基質を、シリルエーテルおよびアミンからなる群から選択された生成物に転化する方法である、請求項１〜３のいずれか一項に記載の方法。
【請求項５】
該方法が、該基質を、少なくとも約２５％の鏡像体過剰率を有する生成物に転化する方法であり、該曝すステップが、該カルベン触媒の存在下で、該基質を、キラルヒドロシランに曝すことから成る、請求項１〜４のいずれか一項に記載の方法。
【請求項６】
該曝すステップが、該カルベン触媒の存在下で、該基質を、モル基準で、該基質量の約１００％の量の該ヒドロシランに曝すことを含んで成る、請求項１〜５のいずれか一項に記載の方法。
【請求項７】
該曝すステップが、主鎖ポリマー型カルベンの存在下で、該基質を、該ヒドロシランに曝すことを含んで成る、請求項１〜６のいずれか一項に記載の方法。
【請求項８】
該曝すステップが、ポリマー型主鎖Ｎ−複素環カルベンの存在下で、該基質を、該ヒドロシランに曝すことを含んで成る、請求項７に記載の方法。
【請求項９】
該曝すステップが、構造Ｉ
【化１】
2010504964.tif 000015
（式中：
【化２】
2010504964.tif 000016
は、一重または二重結合のいずれかを表し、
【化３】
2010504964.tif 000017
が二重結合を表す場合、置換基Ｅ、Ｆ、ＧおよびＺは存在せず；
Ａ、Ｂ、ＣおよびＤ、ならびに存在する場合、Ｅ、Ｆ、ＧおよびＺは、それぞれ独立して、水素または任意選択的に置換されたアルキル、アリール、ハロゲン化物、ヘテロアリール、アルケニルまたはアルキニルであり；
ＲおよびＲ'は、リンカー基であり；そして、
ｎは、５〜１０００である。）
のポリマー型カルベン触媒の存在下で、該基質を、該ヒドロシランに曝すことを含んで成る、請求項８に記載の方法。
【請求項１０】
該曝すステップが、該カルベン触媒の存在下で、該基質を、該ヒドロシランに曝すことを含んで成り、該触媒中の活性部位の該基質に対する比率が、モル基準で約１％〜約２０％であるような量で、該触媒が存在する、請求項１〜９のいずれか一項に記載の方法。
【請求項１１】
次の反応において、該カルベン触媒を再使用することをさらに含む、請求項１〜１０のいずれか一項に記載の方法。
【請求項１２】
該カルベン触媒が溶解できない溶媒中における該カルベン触媒の存在下で、該基質を、該ヒドロシランに曝すことを、該曝すステップが含んで成る、請求項１〜１１のいずれか一項に記載の方法。
【請求項１３】
生成物を分離することをさらに含んで成る、請求項１〜１２のいずれか一項に記載の方法。
【請求項１４】
該方法が、カルボニル化合物をヒドロシリル化するための方法であり、そして該曝すステップが、ポリマー型カルベン触媒の存在下で、該カルボニル化合物を、該ヒドロシランに曝すことを含んで成る、請求項１〜１３のいずれか一項に記載の方法。
【請求項１５】
該曝すステップが、該ポリマー型カルベン触媒の存在下で、該カルボニル化合物を、キラルアルコキシヒドロシランに曝すことを含んで成る、請求項１４に記載の方法。
【請求項１６】
該ポリマー型カルベン触媒の存在下で、キラルアルコールと、ジヒドロシランとを反応させて、該キラルアルコキシヒドロシランを生成させるステップを含む、請求項１５の方法。
【請求項１７】
該曝すステップが、該キラルアルコキシヒドロシランの分離無しに行われる、請求項１６に記載の方法。
【請求項１８】
該方法が、アルコールをヒドロシリル化するための方法であり、そして該曝すステップが、ポリマー型カルベン触媒の存在下で、該アルコールを、該ヒドロシランに曝すことを含んで成る、請求項１〜１３のいずれか一項に記載の方法。
【請求項１９】
該方法が、イミンを還元するための方法であり、そして該曝すステップが、ポリマー型カルベン触媒の存在下で、該イミンを、該ヒドロシランに曝すことを含んで成る、請求項１〜１３に記載の方法。
【請求項２０】
カルベン触媒の存在下で、基質を、ヒドロシランに曝すことを含む方法によって製造される生成物。
【請求項２１】
該曝すステップが、ポリマー型カルベン触媒の存在下で、カルボニル化合物、イミンまたはアルコールを、該ヒドロシランに曝すことを含んで成り、該生成物が、シリルエーテルまたはアミンである、請求項２０に記載の生成物。
【請求項２２】
該生成物が、キラルアルキルシリルエーテルである、請求項２０または請求項２１の生成物。
【発明の詳細な説明】
【技術分野】
【０００１】
本発明は、新規なヒドロシリル化（ヒドロシレーション）反応に関する。
【背景技術】
【０００２】
水素化、ハイドロボレーションおよびヒドロシリル化によるケトンまたはイミンの還元は、有機合成における最もありふれた手順の一つである。ヒドロシリル化は、必要とされる穏和な反応条件および安価なシラン還元剤の使用により、特に魅力的である。
【０００３】
水素化は、工業的に広く行われているが、金属浸出、高圧、高価な触媒、および触媒の再生利用のコスト等の不利益に直面している。他の手順はまた、異なる不利益に苦しんでいる。有機触媒によって触媒された化学量論のボラン還元またはジヒドロピリジン還元は、高コストに苦しんでいる。Ｒｈ、Ｔｉ、Ｒｕ、Ｉｒ、Ｚｎ、Ｐｔ、ＣｕまたはＳｎ等の多くの遷移金属錯体は、カルボニル化合物のヒドロシリル化において、高い触媒活性または選択性を示したが、しかし水素化のように、金属浸出および費用のかかる触媒再生の同じ問題を共有する。従って、ケトンおよびイミンのヒドロシリル化のための効果的な有機触媒へのニーズがある。
【０００４】
近年、Ｍａｌｋｏｖら（Ａ．Ｖ．Ｍａｌｋｏｖ、Ａ．Ｊ．Ｐ．Ｓ．Ｌｉｄｄｏｎ、Ｐ．Ｒａｍｉｒｅｚ−Ｌｏｐｅｚ、Ｌ．Ｂｅｎｄｏｖａ、Ｄ．Ｈａｉｇｈ、Ｐ．Ｋｏｃｏｖｓｋｙ、Ａｎｇｅｗ．Ｃｈｅｍ．Ｉｎｔ．Ｅｄ．２００６、４５、１４３２）は、還元剤としてのトリクロロシラン（Ｃｌ３ＳｉＨ）を用いた、ピリジルオキサゾリン触媒不斉ヒドロシリル化を開発した。Ｎ−複素環カルベン（ＮＨＣ）が、遷移金属触媒作用のために非常に有用な分類の配位子として出現した（Ｄ．Ｂｏｕｒｉｓｓｏｕ、Ｏ．Ｇｕｅｒｒｅｔ、Ｆ．Ｐ．Ｇａｂｂａｒ、Ｇ．Ｂｅｒｔｒａｎｄ、Ｃｈｅｍ．Ｒｅｖ．２０００、１００、３９；Ｗ．Ａ．Ｈｅｒｒｍａｎｎ、Ａｎｇｅｗ．Ｃｈｅｍ．Ｉｎｔ．Ｅｄ．２００２、４１、１２９０）。ＮＨＣ−金属錯体は、オレフィンメタシセス、Ｃ−ＣおよびＣ−Ｎクロスカップリング、オレフィン水素化、ケトンの移動水素化、および対称および不斉ヒドロシリル化等の多くの方法において成功裏に使用されてきた。近年、ＮＨＣはまた、強力な求核有機触媒として報告されてきた。ヒドロアシル化、ベンゾイン、エノラート、ステッター（Ｓｔｅｔｔｅｒ）、およびシアノシリル化等の多くの重要な変換は、ＮＨＣによって、触媒されることができる。
【発明の概要】
【発明が解決しようとする課題】
【０００５】
さらに容易に調製され、そしてより高価でない有機触媒を用いたヒドロシリル化の手順、および容易に取り扱えるシラン還元剤へのニーズがある。
【課題を解決するための手段】
【０００６】
本発明の目的は、上記の不利益の１つまたは２つ以上を実質的に克服するか、または少なくとも改善することである。さらなる目的は、上記ニーズの少なくとも１つを少なくとも部分的に満たすことである。
【０００７】
本発明の第１の形態では、カルベン触媒の存在下で、基質をヒドロシランに曝すことを含む基質を生成物に転化する方法が提供される。
【０００８】
基質は、カルボニル化合物（例えば、アルデヒドまたはケトン）、イミン、アルコール（例えば、第１、第２または第３級アルコール）またはなんらかの他の種であることができる。生成物は、（カルボニル化合物またはアルコールからの）シリルエーテル、（イミンからの）アミンであることができる、または何らかの他のタイプ生成物であることができる。基質は、キラルであることができ、または基質は、アキラルであることができる。基質は、ラセミであることができる。基質がキラルである場合、反応は、基質のキラリティーを保ちながら進行することができる。ヒドロシランは、キラルであることができ、そして反応は、エナンチオ選択的に進行することができる。生成物は、少なくとも約２５％、または少なくとも約３０％、４０％、５０％、６０％、７０％、８０％、９０％、９５％または９９％、例えば、約２５％、３０％、３５％、４０％、４５％、５０％、５５％、６０％、６５％、７０％、７５％、８０％、８５％、９０％、９１％、９２％、９３％、９４％、９５％、９６％、９７％、９８％または９９％の鏡像体過剰率で生成されることができる。
【０００９】
ヒドロシランは、（ＲａＲｂＲｃＳｉＨ形態の、式中、Ｒａ、ＲｂおよびＲｃは水素でない）モノヒドロシラン、（ＲａＲｂＳｉＨ２形態の、式中、ＲａおよびＲｂは水素でない）ジヒドロシランまたは（ＲａＳｉＨ３の形態の、式中、Ｒａは水素でない）トリヒドロシランであることができ、またはシラン（ＳｉＨ４）であることができる。Ｒａ、ＲｂおよびＲｃは、同一であるか、もしくは異なることができ、または２つは同じであり、そして一つは異なることができる。それらは、独立して、アルキル基、シクロアルキル基、アリール基またはヘテロアリール基であることができ、そして任意選択的に置換されていることができる。アルキル基は、直鎖または分枝鎖であることができ、そして約１〜２０炭素原子（または分枝アルキル基では３〜２０）、または約１〜１８、１〜１２、１〜６、３〜６、３〜１２、６〜２０、１２〜２０もしくは６〜１２、例えば、１、２、３、４、５、６、８、１０、１２、１４、１６、１８または２０の炭素原子を有することができる。シクロアルキル基は、３〜１０員環を有することができ、そして３〜６員環、６〜１０員環または４〜８員環、例えば、３員環、４員環、５員環、６員環、７員環、８員環、９員環または１０を有することができる。アリール基は、フェニル、フューズド（ｆｕｓｅｄ）アリール（例えば、ナフチル、アントラシル等）、リンクド（ｌｉｎｋｅｄ）アリール（例えば、ビフェニル）等であることができる。それは、例えば、１つ、２つ、３つ、４つまたは５つの環を有することができる。ヘテロアリール基は、１、２、３、４、５または５超のヘテロ原子を有することができ、そのヘテロ原子のそれぞれは、独立して、Ｎ、Ｏ、Ｓまたはなんらかの他のヘテロ原子であることができる。置換基は、存在する場合には、上記の様にアルキル、シクロアルキル、アリールまたはヘテロアリールであることができ、または官能基、例えば、アミン、ニトロ、エステルもしくはエーテルまたは何らかの他の好適な基であることができる。ヒドロシランは、湿気の不存在下で通常の実験室条件下で安定であることができる。ヒドロシランは、２５℃、空気中で酸化できないことが可能である。好適なシランの例は、トリフェニルヒドロシラン（トリフェニルシラン）およびジフェニルジヒドロシラン（ジフェニルシラン）を含む。ヒドロシランは、モル基準の基質の量で、約５０％〜１５０％、または約５０％〜１００％、１００％〜１５０％、８０％〜１２０％、９０％〜１１０％、９５％〜１０５％または９８％〜１０２％、または約５０％、６０％、７０％、８０％、９０％、９５％、９６％、９７％、９８％、９９％、１００％、１０１％、１０２％、１０３％、１０４％、１０５％、１１０％、１２０％、１３０％、１４０％または１５０％の量、例えば、モル基準で基質の量の約１００％の量で使用されることができる。
【００１０】
カルベン触媒は、無金属のカルベン触媒であることができる。カルベン触媒は、安定なカルベン触媒であることができる。カルベン触媒は、オリゴマーまたはポリマー型カルベン触媒であることができる。カルベン触媒は、無金属のポリマーカルベン触媒であることができる。カルベン触媒は、主鎖ポリマー型カルベンであることができる（すなわち、カルベンの中心は、ポリマーの主鎖中にあることができる）。カルベン触媒は、非ポリマー触媒であることができる。カルベン触媒は、モノマーの触媒であることができる。カルベン触媒は、オリゴマー（例えば、ダイマー、トリマー、テトラマー、ペンタマー、ヘキサマー、ヘプタマー、オクタマー、ノナマー、デカマー以上の）型の触媒であることができる。カルベン触媒は、２種または３種以上のオリゴマー型触媒の混合物、任意選択的にモノマー型触媒との、任意選択的にポリマー型触媒との混合物であることができる。カルベン触媒は、Ｎ−複素環カルベン触媒であることができる。カルベン触媒は、ジアゾリウム（またはイミダゾリウム）カルベン触媒であることができる。カルベン触媒は、安定なジアゾリウム（またはイミダゾリウム）カルベン触媒であることができる。カルベン触媒は、求核性であることができる。カルベン触媒は、求核性ポリマー型カルベン触媒であることができる。ポリマー型カルベン触媒は、主鎖に窒素を含有する複素環を含むことができる。カルベン触媒は、ポリマー型主鎖Ｎ−複素環カルベン（ポリＮＨＣ）であることができる。カルベン触媒は、例えば、イミダゾリウム（またはイミダゾリウム）カルベンポリマー、ピラゾリウムカルベンポリマー、トリアゾリウムカルベンポリマーまたはベンズイミダゾリウムカルベンポリマーまたは何らかの他のタイプのポリＮＨＣであることができる。カルベン触媒は、基質に対する触媒中の活性部位の比率が、モル基準で、約１％〜約２０％、または約１％〜１０％、１％〜５％、５％〜２０％、１０％〜２０％、５％〜１５％または８％〜１２％であるような量で使用されることができ、そして該比率が、約１％、２％、３％、４％、５％、６％、７％、８％、９％、１０％、１１％、１２％、１３％、１４％、１５％、１６％、１７％、１８％、１９％または２０％、例えば、約１０％であるような量で使用されることができる。カルベン触媒は、次の反応において、通常、触媒として再使用されることができる。カルベン触媒は、１回、２回、または３回、４回、５回、６回、７回、８回、９回、１０回または１０回超再使用できる。それぞれの再使用でのカルベン触媒の触媒活性の損失は、約１０％未満、または約８％、６％、４％、２％または１％未満であることができる。これに関連して、触媒活性の損失は、１００×（１−ｙ２／ｙ１）によって与えられ、式中、ｙ１は、最初の反応からの生成物の収率であり、そしてｙ２は、最初の反応と同じ条件を使用したが、第１の反応からの触媒を再使用している反応からの生成物の収率である。
【００１１】
反応（すなわち、本発明の方法）は、溶媒中で行われることができ、この溶媒は、１種または２種以上の基質、ヒドロシランおよびカルベン触媒のための溶媒または非溶媒であることができる。いくつかの態様において、カルベン触媒は、溶媒に不溶性であり、すなわち、カルベン触媒は、不均一系触媒として機能する。これに関連して、’’不溶性’’は、溶解度に関し、それによって、この方法が使用される温度において、飽和溶液は、活性カルベン部位を基準にして、約１ｍＭ未満、または約０.５ｍＭ、０.１ｍＭ、０.０５ｍＭまたは０.０１ｍＭ未満である。他の態様において、カルベン触媒は、溶媒に少なくとも部分的に可溶性である。溶媒は、極性溶媒であることができる。溶媒は、非プロトン性溶媒であることができる。溶媒は、カルベン触媒の存在下で、ヒドロシランと反応することができない場合がある。好適な溶媒は、テトラヒドロフラン（ＴＨＦ）、Ｎ−メチルピロリドン（ＮＭＰ）、ジメチルホルムアミド（ＤＭＦ）、ジメチルスルホキシド（ＤＭＳＯ）、ヘキサメチルホスホルアミド（ＨＭＰＡ）、ヘキサメチルホスフォラストリアミド（ＨＭＰＴ）、ジクロロメタン、クロロホルム、トルエン、アセトニトリル、トリクロロエタンまたはそれらの任意の２種もしくは３種以上の混合物を含む。この反応は、不活性な雰囲気、例えば、窒素、二酸化炭素、ヘリウム、ネオン、アルゴンまたはそれらの任意の２種または３種の混合物中で行われることができる。この反応は、室温で、または何らかの他の温度、例えば、約０℃〜約５０℃、もしくは約１℃〜４０℃、０℃〜３０℃、０℃〜２０℃、０℃〜１０℃、０℃〜５℃、１０℃〜５０℃、２０℃〜５０℃、３０℃〜５０℃、１０℃〜４０℃、１０℃〜３０℃もしくは２０℃〜３０℃、例えば、約０℃、５℃、１０℃、１５℃、２０℃、２５℃、３０℃、３５℃、４０℃、４５℃もしくは５０℃、または５０℃超または０℃未満で行われることができる。反応時間は、基質の性質、カルベン触媒およびヒドロシラン、および反応温度に依存するであろう。反応時間はまた、溶媒の性質および基質の濃度、溶媒中のカルベン触媒および／またはヒドロシランに依存するであろう。反応時間は、例えば、約１時間〜約１００時間、または約５時間〜１００時間、１０時間〜１００時間、２０時間〜１００時間、１時間〜５０時間、１時間〜３０時間、１時間〜２０時間、１時間〜１０時間、１０時間〜８０時間、１０時間〜５０時間、１０時間〜４０時間、１５時間〜３０時間、２０時間〜２８時間もしくは２２時間〜２６時間、例えば、約１時間、２時間、３時間、４時間、５時間、６時間、７時間、８時間、９時間、１０時間、１１時間、１２時間、１５時間、１８時間、２１時間、２２時間、２３時間、２４時間、２５時間、２６時間、２７時間、２８時間、２９時間、３０時間、３３時間、３６時間、３９時間、４２時間、４５時間、４８時間、５０時間、５５時間、６０時間、６５時間、７０時間、７５時間、８０時間、８５時間、９０時間、９５時間もしくは１００時間であることができ、または１００時間超であることができる。この方法は、反応混合物から生成物を分離することを含むことができる。これは、ろ過（特にカルベン触媒が溶媒��溶解できない場合）、クロマトグラフ分離、溶媒の蒸発、分別結晶化または何らかの他の分離方法を含むことができ、または、そうした方法の組み合わせを含むことができる。
【００１２】
溶媒中の基質の濃度は、溶媒中での基質およびヒドロシランの溶解度に部分的に依存して、約０.１〜約１Ｍ、または約０.１Ｍ〜０.５Ｍ、０.１Ｍ〜０.２Ｍ、０.２Ｍ〜１Ｍ、０.５Ｍ〜１Ｍ、０.２Ｍ〜０.５Ｍまたは０.１５Ｍ〜０.２５Ｍ、例えば、約０.１Ｍ、０.１５Ｍ、０.２Ｍ、０.２５Ｍ、０.３Ｍ、０.３５Ｍ、０.４Ｍ、０.４５Ｍ、０.５Ｍ、０.６Ｍ、０.７Ｍ、０.８Ｍ、０.９Ｍまたは１Ｍ、または何らかの他の好適な濃度であることができる。
【００１３】
この方法は、モル基準で、少なくとも７５％の収率、または少なくとも約８０％、９５％、９０％、９５％、９６％、９７％、９８％または９９％収率で基質を、生成物に転化することができる。反応は、ほぼ定量的であることができる。反応は、約７５、８０％、８５％、９０％、９５％、９６％、９７％、９８％、９９％または１００％の収率を有することができる。この反応は、単一の生成物を生じることができ、または１超の生成物、例えば、２、３、４、５または５超の生成物を生じることができる。生成物の全収率は、上記の様であることができる。１超の生成物が生成される場合には、それぞれ独立して上記に記載したように、エナンチオ選択的に生成できるか、または生成できない。
【００１４】
ある態様では、カルボニル化合物を、ポリマー型カルベンおよびヒドロシランに曝すことを含む、カルボニル化合物のヒドロシリル化のための方法が提供される。この方法は、カルボニル化合物の不斉ヒドロシリル化であることができる。ヒドロシランは、キラルであることができる。ヒドロシランは、キラルアルコキシヒドロシランであることができる。キラルアルコキシヒドロシランは、ポリマー型カルベンの存在下で、キラルアルコールと、ジヒドロシランとを反応させることによって生成されることができる。キラルアルコキシヒドロシランを生成するために使用されるポリマー型カルベンは、カルボニル化合物のヒドロシリル化で使用されるポリマー型カルベンと同じであるか、または異なることができる。キラルアルコキシヒドロシランは、キラルアルコキシヒドロシランがカルボニル化合物と反応する前に分離されることができ、または分離されないことができる。本発明はまた、この態様の方法によって製造された場合、生成物を提供する。生成物は、アルキルシリルエーテルであることができ、そしてキラルアルキルシリルエーテルであることができる。
【００１５】
別の態様では、アルコールを、ポリマー型カルベンおよびヒドロシランに曝すことを含む、アルコールをヒドロシリル化する方法が提供される。ヒドロシランは、モノ、ジ、トリまたはテトラヒドロシランであることができる。アルコールがキラル（不斉）アルコールである場合、反応は、キラリティーの少なくとも部分的な保持（例えば、キラリティーの少なくとも約２５％、３０％、３５％、４０％、４５％、５０％、６０％、７０％、８０％、９０％、９５％または９９％保持）を保ちながら進行することができる。本発明は、この態様で製造する場合、生成物を提供する。生成物は、アルキルシリルエーテルであることができ、そしてキラルアルキルシリルエーテルであることができる。生成物は、シリルモノアルキルエーテルであることができ、または、ヒドロシランの性質に部分的に依存して、シリルジ、トリまたはテトラシリルエーテルであることができる。
【００１６】
別の態様では、カルボニル化合物を、ポリマー型カルベンおよびヒドロシランに曝すことを含む、イミンを還元するための方法が提供される。ヒドロシランは、ジヒドロシランであることができる。あるいはヒドロシランは、モノヒドロシラン、トリヒドロシランであることができ、またはテトラヒドロシランであることができる。本発明はまた、この態様によって製造される場合、生成物を提供する。生成物は、アミン、例えば、第１または第２アミンであることができる。
【図面の簡単な説明】
【００１７】
本発明の好ましい態様が、添付図面を参照して、例のみのために記載されるであろう：
【図１】図１は、本発明によるケトンの不斉ヒドロシリル化のための手順を示す反応スキームを示し；
【図２】図２は、本明細書中に記載されたような、ポリイミダゾリウム塩１またはカルベン２粒子の構造を示し；
【図３】図３は、ジフェニルシランにより、ポリ−ＮＨＣで触媒したケトンヒドロシリル化の反応スキームを示し；
【図４】図４は、ポリ−ＮＨＣで触媒したケトンのヒドロシリル化の提案されたメカニズムを示し；
【図５】図５は、ジフェニルシランにより、ポリ−ＮＨＣで触媒したイミンヒドロシリル化の反応スキームを示し；
【図６】図６は、ポリ−ＮＨＣで触媒したシランアルコールの縮合および不斉ケトンのヒドロシリル化反応の反応スキームを示し；そして、
【図７】図７は、ポリ−ＮＨＣで触媒したケトンの不斉ヒドロシリル化のための提案されたメカニズムを示す。
【発明を実施するための形態】
【００１８】
本発明において使用されるカルベン触媒は、安定なカルベン触媒であることができる。本発明において使用されるカルベン触媒は、通常の実験室条件下で、安定であることができる。本発明において使用されるカルベン触媒は、少なくとも２４時間（または少なくとも約１８時間、１２時間または６時間）の間、酸素および湿気の不存在下で、有意な劣化なしで、約２５℃（または２５℃未満、例えば、約２０℃、１５℃、１０℃、５℃または０℃）で貯蔵されることができる。有意な劣化は、これに関連して、約１０％超、または約５％超、２％超または１％超の触媒活性の損失をいう。本発明の反応が、ｉｎ  ｓｉｔｕでカルベン触媒を生成することなく行われることができる程、本発明において使用されるカルベン触媒は、充分に安定であることができる。
【００１９】
本発明の態様は、不均一系ポリ−ＮＨＣカルベンによって触媒された３つの新規かつ重要な方法を含み：
●カルボニルおよびイミンのヒドロシリル化；
●シランとアルコールとの間の脱水素縮合；および
●カルボニル化合物の不斉ヒドロシリル化。
これらの方法のそれぞれは、ポリマー型カルベン触媒の存在下で、ヒドロシランと基質との反応を含む。
【００２０】
従って、基質は、カルボニル化合物、イミンまたはアルコールであることができる。カルボニルは、アルデヒドまたはケトンであることができる。イミンは、ケチミンまたはアルジミンであることができる。アルコールは、第１、第２、第３、ベンジルまたは芳香族であることができる。カルボニル化合物は、構造Ｒ１Ｃ（＝Ｏ）Ｒ２を有することができ、イミンは、構造Ｒ１Ｃ（＝ＮＲ３）Ｒ２を有することができ、そして、アルコールは、構造Ｒ１Ｒ２Ｒ３ＣＯＨを有することができる。これらの構造では、Ｒ１、Ｒ２およびＲ３は、独立して、Ｈ、アルキル、シクロアルキル、アリールまたはヘテロアリール基であることができ、そして任意選択的に置換されていることができる。Ｒ１およびＲ２は、環を形成するように結合していてもよい。環は、３員〜１２員、または３員〜１２員、６員〜１２員、３員〜８員、５員〜８員または５員〜７員（例えば、３員、４員、５員、６員、７員、８員、９員、１０員、１１員または１２員）を有することができる。原子のいくつか（例えば、１、２、３または４）は、ヘテロ原子、例えば、ＯまたはＮであることができる。アルコールの場合には、Ｒ１、Ｒ２およびＲ３は、二環系を形成するように、全て結合していることができる。二環系は、約８〜１６の原子を有することができる。原子のいくつか（例えば、原子の１つ、２つ、３つまたは４つ）は、ヘテロ原子、例えば、ＯまたはＮであることができる。アルキル基は、直鎖または分枝鎖であることができ、そして、約１〜２０の炭素原子（または、分枝アルキル基では３〜２０）、または約１〜１８、１〜１２、１〜６、３〜６、３〜１２、６〜２０、１２〜２０または６〜１２、例えば、１、２、３、４、５、６、８、１０、１２、１４、１６、１８または２０の炭素原子を有することができる。シクロアルキル基は、３〜１０員環を有することができ、そして、３〜６員環、６〜１０員環または４〜８員環、例えば、３員環、４員環、５員環、６員環、７員環、８員環、９員環または１０員環を有することができる。アルキルまたはシクロアルキル基は、ヘテロ原子（例えば、エーテル、アミン官能性）を有することができる。アリール基は、フェニル、フューズドアリール（例えば、ナフチル、アントラシル等）、リンクドアリール（例えば、ビフェニル）等であることができる。アリール基は、例えば、１、２、３、４または５環を有することができる。ヘテロアリール基は、１、２、３、４、５または５超のヘテロ原子を有することができる、そのそれぞれは、独立して、Ｎ、Ｏ、Ｓまたは何らかの他のヘテロ原子であることができる。置換基は、存在する場合、上記の様に、アルキル、シクロアルキル、アリールまたはヘテロアリールであることができ、または官能基、例えば、アミン、ニトロ、エステルもしくはエーテルもしくは何らかの他の好適な基であることができる。基質は、（例えば、１超のアルコール基を有することができ、またはアルコール基およびカルボニル基を有することができ、またはアルコール基および１超のイミン基を有することができる等）１または１超（例えば、２、３、４、５、６、７、８、９もしくは１０、または１〜２０、１〜１０、１〜５、２〜２０、５〜２０、１０〜２０、２〜１５、２〜１０もしくは５〜１０）のカルボニル、イミンおよび／またはアルコール基を有することができる。カルボニル化合物は、ポリカルボニル化合物であることができる。アルコールは、多価アルコールであることができる。イミンは、ポリイミン化合物であることができる。
【００２１】
上記カルボニルのヒドロシレーションは、したがってＲ１Ｒ２ＨＣ−ＯＳｉＲａＲｂＲｃ、Ｒ１Ｒ２ＨＣ−ＯＳｉＲ３Ｒ５Ｈ、Ｒ１Ｒ２ＨＣ−ＯＳｉＲ３Ｈ２またはＲ１Ｒ２ＨＣ−ＯＳｉＨ３、（式中、Ｒ１、Ｒ２、Ｒａ、ＲｂおよびＲｃは、上記に記載したようである）を生成することができる。シランと上記アルコールとの間の脱水素縮合は、Ｒ１Ｒ２Ｒ３Ｃ−ＯＳｉＲａＲｂＲｃ、Ｒ１Ｒ２Ｒ３Ｃ−ＯＳｉＲａＲｂＨ、Ｒ１Ｒ２Ｒ３Ｃ−ＯＳｉＲａＨ２またはＲ１Ｒ２Ｒ３Ｃ−ＯＳｉＨ３、（式中、Ｒ１、Ｒ２、Ｒ３、Ｒａ、ＲｂおよびＲ０は、上記のようである。上記のイミンのヒドロシレーションは、Ｒ１ＣＨ（ＮＨＲ３）Ｒ２（式中、Ｒ１、Ｒ２およびＲ３は、上記のようである）を生成できる。
【００２２】
ポリマー型カルベンは、複素環基を含むことができ、そしてポリマー型カルベンのモノマー単位は、リンカー基によって結合された２つの複素環基を含むことができる。例えば、好適なポリマー型カルベンは、構造Ｉを有することができる。
【００２３】
【化１】
2010504964.tif 000003
【００２４】
構造Ｉにおいて、
【化２】
2010504964.tif 000004
は、一重または二重結合のいずれかを表し、式中、
【化３】
2010504964.tif 000005
が二重結合を表す場合、置換基Ｅ、Ｆ、ＧおよびＺは、存在しない。置換基Ａ、Ｂ、ＣおよびＤ、ならびに、存在する場合にはＥ、Ｆ、ＧおよびＺは、それぞれ独立して、水素または水素でない置換基であることができる。これらは、独立して、水素、アルキル（例えば、直鎖、分枝鎖、シクロアルキル）、アリール（例えば、フェニル、ナフチル）、ハロゲン化物（例えば、ブロモ、クロロ）、ヘテロアリール（例えば、ピリジル、ピロリル、フラニル、フラニルメチル、チオフラニル、イミダゾリル）、アルケニル（例えば、エテニル、１−、または２−プロペニル）、アルキニル（例えば、エチニル、１−または３−プロピニル、１−、３−または４ーブト−１−イニル、１−または４−ブト−２−イニル等）または何らかの他の置換基であることができる。Ａ、Ｂ、ＣおよびＤ、ならびに存在する場合Ｅ、Ｆ、ＧおよびＺは、すべて同一であるか、またはいくつかもしくはすべてが異なることができる。アルキル基は、約１〜約２０の炭素原子（ただし、環状または分枝アルキル基は、少なくとも３炭素原子を有する）、または約１〜１２、１〜１０、１〜６、１〜３、３〜２０、６〜２０、１２〜２０、３〜１２または３〜６、例えば、１、２、３、４、５、６、７、８、９、１０、１１、１２、１４、１６、１８または２０の炭素原子を有することができ、そして、例えば、メチル、エチル、１−または２−プロピル、イソプロピル、１−または２−ブチル、イソブチル、ｔｅｒｔ−ブチル、シクロペンチル、シクロペンチルメチル、シクロヘキシル、シクロヘキシルメチル、メチルシクロヘキシル等であることができる。置換基は、任意選択的に（例えば、アルキル基、アリール基、ハロゲン化物または何らかの他の置換基によって）置換されていることができ、または、Ｏ、Ｓ、Ｎ等のヘテロ原子を含むことができる（例えば、置換基は、メトキシメチル、メトキシエチル、エトキシメチル、ポリオキシエチル、チオメトキシメチル、メチルアミノメチル、ジメチルアミノメチル等であることができる）。置換基Ａ、Ｂ、ＣおよびＤ、ならびに、存在する場合、Ｅ、Ｆ、ＧおよびＺは、それぞれ独立して、キラルまたはアキラルであることができる。
【００２５】
Ａ、Ｂ、ＣおよびＤ、ならびに存在する場合、Ｅ、Ｆ、ＧおよびＺの任意の２種は、環状構造を形成するように結合されていることができる。従って、構造Ｉの環は、フューズドまたはスピロ結合環を有することができる。例えば、
【化４】
2010504964.tif 000006
が単結合を表す場合、ＡおよびＥ（または同じ炭素原子に付いた任意の他の対の置換基）は、シクロペンチル、シクロヘキシルまたは何らかの他の環を形成するように結合できる。ＡおよびＥがシクロペンチル環を形成する場合、これは、例えば、１、３−ジアザスピロ［４、４］ノナン構造を形成するであろう。あるいは、ＡおよびＢ（隣接した炭素原子に付いたまたは何らかの他の対の置換基）は、シクロペンチル、シクロヘキシルまたは何らかの他の環を形成するように結合できる。ＡおよびＢが、シクロペンチル環を形成する場合、これは、例えば、１、３−ジアザビシクロ［３、３、０］オクタン構造を形成するであろう。さらに、
【化５】
2010504964.tif 000007
が単結合を表す場合、ＡおよびＥ（または同一の炭素原子に付いた任意の他の対の置換基）は、二重結合によって環炭素原子に結合した単一の置換基を表すことができる。従って例えば、ポリマー型カルベンは、構造Ｉａ、ＩｂまたはＩｃを有することができる。当業者は、他の変化が可能であり、そしてこの開示の範囲内に含まれることを、容易に理解するであろう。
【００２６】
【化６】
2010504964.tif 000008
【００２７】
構造Ｉａ、ＩｂおよびＩｃにおいて、Ｊ、Ｋ、ＬおよびＭは、独立して、＝ＣＰＱまたは＝ＮＰ（式中、ＰおよびＱは、独立して、Ａ〜ＧおよびＺのいずれかで規定されたようである）であることができる。例えば、Ｊ、Ｋ、ＬおよびＭは、独立して、＝ＣＨ２、＝ＣＨＣＨ３、＝ＣＨＰｈ、＝ＮＣＨ３または＝ＮＰｈ、または何らかの他の好適な二重結合基であることができる。さらなる代替として、
【化７】
2010504964.tif 000009
が二重結合を表す場合、構造Ｉの環は、フューズド芳香族またはヘテロ芳香族環であることができる。従って例えば、ポリマー型カルベンＩは、（任意選択的に芳香族環上で置換された）構造Ｉｄを有することができる。
【００２８】
【化８】
2010504964.tif 000010
【００２９】
構造Ｉ、Ｉａ、Ｉｂ、ＩｃおよびＩｄ、ＲおよびＲ'は、リンカー基である。ＲおよびＲ'は、それぞれ独立して、剛性のリンカー基であることができ、または非剛性のまたは半剛性のリンカー基であることができる。好適な剛性のリンカー基は、芳香族基、ヘテロ芳香族基、脂環式の基、好適に剛性のアルケンおよび好適に剛性のアルキンを含む。好適なリンカー基は、任意選択的に置換されたエテニル（例えば、エテンジイル、プロペン−１、２−ジイル、２−ブテン−２、３−ジイル）、エチニル（例えば、エチンジイル、プロピンジイル、ブト−２、３−イン−１、４−ジイル）、アリール（１、３−フェニレン、１、４−フェニレン、１、３−ナフチレン、１、４−ナフチレン、１、５−ナフチレン、１、６−ナフチレン、１、７−ナフチレン、１、８−ナフチレン）、ヘテロアリール（例えば、２、６−ピリジンジイル、２、６−ピランジイル、２、５−ピロールジイル）、またはシクロアルキルリンカー基（例えば、１、３−シクロヘキサンジイル、１、４−シクロヘキサンジイル、１、３−シクロペンタンジイル、１、３−シクロブタンジイル）基を含む。好適な非剛性のまたは半剛性のリンカー基は、−（ＣＨ２）ｍ−（式中、ｍは、１〜約１０）を含み、そしてこれらは、例えば、１、２−エタンジイル、１、２−または１、３−プロパンジイル、１、２−、１、３−、１、４−または２、３−ブタンジイル、２−メチルブタン−３、４−ジイル等、任意選択的に置換され、および／または分枝している。リンカー基は、（例えば、アルキル基、アリール基、ハロゲン化物または何らかの他の置換基によって）任意に選択的に置換されていることができ、または、Ｏ、Ｓ、Ｎ（例えば、好適なリンカー基は、−ＣＨ２ＯＣＨ２−、−ＣＨ２ＯＣＨ２ＣＨ２−、−ＣＨ２ＯＣＨ（ＣＨ３）−、−（ＣＨ２ＯＣＨ２）Ｐ−（式中、ｐは、１〜約１００である）、−ＣＨ２ＮＨＣＨ２−、ＣＨ２Ｎ（ＣＨ３）ＣＨ２−、−ＣＨ２Ｎ（Ｐｈ）ＣＨ２−、−ＣＨ２ＳＣＨ２−等であることができる。）等のヘテロ原子を含むことができる。
【００３０】
ポリマー型カルベンは、コポリマーであることができ、すなわち、構造Ｉのもの以外の他のモノマー単位を含むことができる。同様に、コポリマーは、構造Ｉに示すように１つのタイプのモノマー単位のみを含むことができ、または２、３または３超の異なるタイプのモノマー単位を含むことができ、そのそれぞれは、ポリマー型カルベンＩ（および／またはＩａ、Ｉｂ、Ｉｃおよび／またはＩｄ）で、上記のようである。重合度ｎは、ポリマー型カルベンが方法中で使用される溶媒中に溶解できないように充分大きいことができ、ｎは、約５超、もしくは約１０、１５、２０、３０、４０、５０、６０，７０、８０、９０、１００、２００、３００、４００、５００、６００、７００、８００、９００もしくは１０００超、または約５〜１０００、１０〜１０００、５０〜１０００、１００〜１０００、２００〜１０００、５００〜１０００、５〜５００、５〜２００、５〜１００、５〜５０、５〜２０、５〜１０、１０〜５０、５０〜５００、５０〜２００、５０〜１００または１００〜３００であることができる。ｎは、約５、６、７、８、９、１０，１５、２０、３０、４０、５０、６０、７０、８０、９０、１００、１５０、２００、２５０、３００、３５０、４００、４５０、５００、６００、７００、８００、９００もしくは１０００であることができ、または、何らかの他の値であることができる。
【００３１】
ポリＮＨＣは、好都合に、対応する塩、例えば、ハロゲン化物塩でできていることができる。
【００３２】
カルベン触媒は、安定なジアゾリウム（またはイミダゾリウム）カルベン触媒であることができる。カルベン触媒は、ジアゾリウム（または、イミダゾリウム）環、例えば、ジアゾリウム（または、イミダゾリウム）環の窒素原子の１つまたは両方上に安定化基を有することができる。カルベン触媒は、例えば、構造ＩＩを有することができる：
【００３３】
【化９】
2010504964.tif 000011
【００３４】
式中、Ａ、Ｂ、ＣおよびＤは、先に記載された様である。構造ＩＩにおいて
【化１０】
2010504964.tif 000012
が一重または二重結合のいずれかを表し、
【化１１】
2010504964.tif 000013
が二重結合を表す場合、置換基ＣおよびＤは、存在しない。置換基ＳａおよびＳｂは、カルベン触媒が安定であるような基である。置換基ＳａおよびＳｂは、安定化基であることができる。置換基ＳａおよびＳｂは、独立して、オリゴマーまたはポリマーであることができ、またはオリゴマーまたはポリマーでないことができる。置換基ＳａおよびＳｂは、独立して、立体的におよび／または電子的に触媒を安定化する。置換基ＳａおよびＳｂは、触媒が安定であるが、しかし、本明細書中に記載された反応（すなわち、カルボニルまたはアルコールのヒドロシレーションまたはイミンの還元）をまだ触媒可能であるように、触媒を安定化することができる。置換基ＳａおよびＳｂは、それぞれ独立して、例えば、ｔ−ブチル、フェニル、トリメチルフェニル、アダマンチルまたはなんらかの他の安定化基であることができる。
【００３５】
発明者らは、ポリ−Ｎ−複素環カルベン（ポリ−ＮＨＣ）有機触媒を用いたケトンおよびイミンのヒドロシリル化反応が、常に滑らかにそしてきれいに進行することを見いだした。新規な不均一系触媒は、再生利用可能である。たった約１モル当量のシランが必要であり、そして定量的な生成物が、穏和な条件下で達成された。ポリ−ＮＨＣはまた、シランとアルコールとの間の脱水素縮合のための優れた触媒であった。不斉ケトンヒドロシリル化は、キラル源として安価で、そして容易に入手しやすい第二級アルコールを用いて達成された。この方法は、キラルシランを生成するための、そして有機触媒作用による不斉ヒドロシリル化のための新規かつ容易な方法を作る。これらの反応は、キラルおよびアキラルＮＨＣによって触媒されることができる。本発明は、（キラルまたはアキラル）ケトンおよびイミンのヒドロシリル化のためのきれいで、経済的かつ環境的にやさしい方法を提供する。本発明は、無金属の不均一系および同種の触媒作用を提供する利点を有する。本発明は、反応媒体が非塩基性であることができる利益を提供する。これらの反応のための塩基性反応媒体の使用は、基質を、塩基感受性でないものに制限する。さらに、これらの反応での塩基性反応媒体の使用は、副反応および好ましからざる副生成物の生成となる場合があり、そして所望の生成物の収率を低下させる場合がある。塩基で触媒される反応は、制御が困難な場合がある。従って、本発明による反応は、非塩基性媒体中で行われることができる。本発明による反応は、中性の（すなわち、ｐＨ７）または酸性媒体中で行われることができる。本発明による反応は、約８未満、または約７、６、５、４または３未満、または約１〜約８、または約２〜８、３〜８、４〜８、５〜８、６〜８、７〜８、１〜７、１〜５、１〜３、３〜７、５〜７または６〜７のｐＨで、例えば、約８、７.５、７、６.５、６、５.５、５、４.５、４、３.５、３、２.５、２、１.５または１で、行われることができる。
【００３６】
本発明は、有機触媒がケトンおよびイミンヒドロシリル化を触媒することができることを、最初に示す。安価かつ扱いが容易なジフェニルシランは、還元剤として成功裏に用いられてきた。発明者らはまた、不斉ヒドロシリル化法のための新規なキラル誘導手順を開発した。図１に具体的に示すように、キラリティーは、（安価なおよび容易に入手可能な天然品である）メントールまたはボルネオ−ル等のキラル第二級アルコールからヒドロシリル化生成物に移されることができる。
【実施例】
【００３７】
ケトンのヒドロシリル化は、不均一系ポリ−ＮＨＣ触媒によって触媒された。発明者らは、コロイドのナノ粒子またはマイクロ粒子として自発的に生成された新規のタイプの不均一系ＮＨＣ触媒、主鎖ポリ−ＮＨＣを先に開発した。これらは、ＰＣＴ/ＳＧ２００６/００００８４’’ポリマー塩およびポリマー金属錯体’’中に記載され、その内容は、クロスリファレンスによって、本明細書中に取り込まれる。２ステップのアルキル化は、ポリイミダゾリウム塩を生成するために設計された。剛性のスペーサーは、アルキル化での位置制御を確かにするために、そして小環生成物の生成を防ぐために使用された。例では、イミダゾールを、塩基を有するα、α'−ジクロロ−ｐ−キシレンと、２：１の比率で処理した。中間体、'−ジイミダゾリル−ｐ−キシレンが生成し、そして次に熱ジメチルホルムアミド（ＤＭＦ）中で、２、４、６−トリス（ブロモメチル）メシチレン（３：２のモル比率で）反応させた。ポリイミダゾリウム塩のネットワーク  １からなる均一の球状マイクロ粒子またはナノ粒子が自発的に生成した（図２）。ポリイミダゾリウム塩を、ＤＭＦ中に懸濁し、そして一晩塩基、カリウムｔｅｒｔ−ブトキシドで処理し、続いて、ろ過しおよび洗浄して、ポリ−ＮＨＣ  ２の黄茶色粉末を生じた。これらのポリイミダゾリウム塩  １またはカルベン  ２の粒子は、通常の溶媒中で不溶であり、そして不均一系触媒として使用できる。
【００３８】
ジフェニルシランを、本ヒドロシリル化方法において還元剤として使用した（図３）。（基質に対し１０モル％の）２をテトラヒドロフラン（ＴＨＦ）  ５中に懸濁し、そして次に（１：１のモル比率の）ジフェニルシランおよびアセトフェノンを、反応バイアルに加えた。反応を室温で一晩攪拌した。ジフェニル（１−フェニルエトキシ）シラン  ３は、かなりの収率で得られた唯一の生成物であった。この生成物を、ＧＣ/ＭＳおよびＮＭＲによって確認した。異なるケトン基質を調べた（表１を参照のこと）。ポリ−ＮＨＣが、ケトンのヒドロシリル化反応のための優れた触媒であることを見いだした。反応は、穏和な条件下でなめらかに進行し、そして充分に制御されていた。ポリ−ＮＨＣ触媒は、ろ過および洗浄によって、容易に再生利用された。再生利用された触媒は、新鮮な触媒と類似の活性を示した。ＤＭＦが、ＴＨＦの代わりに溶媒として使用された場合、反応は非常に速く、そして１−フェニルエタノール、ジフェニル（１−フェニルエトキシ）シランおよびジフェニルジ（１−フェニルエトキシ）シランの混合生成物が、得られた。これは、極性溶媒ＤＭＦが、ＮＨＣの活性を高めて、生成物の一部をシランによって過還元したことを示す。他方では、反応は、ジクロロメタンおよびトルエンでは起こらなかった。アリールケトンおよびアルキルケトンの両者が、この反応において活性であることが見いだされた（表１を参照のこと）。
【００３９】
提唱された反応機構が図４に示される。ジフェニルシランは、最初に求核ＮＨＣによって活性化された。活性シランは、ＮＨＣを放出して、１つの触媒周期を終了しながら、次にケトンのカルボニルを還元して、シロキサンを生成した。大部分のヒドロシリル化反応において、過剰のシラン（基質に対し２〜５モル当量）が、用いられる金属錯体または有機触媒に必要であった。この場合は、１モル当量のシランのみが必要であり、そして定量的な生成物が達成された。この反応は、穏和な条件下で、かつ充分に制御された方式で機能するので、発明者らは、キラルＮＨＣを使用する不斉反応に延長することが非常に有望であることができると考えた。
イミンのヒドロシリル化は、不均一系のポリ−ＮＨＣ触媒によって触媒された。ケトンのヒドロシリル化反応は、ポリ−ＮＨＣ触媒系において非常に良好に機能したので、発明者らは、この系をイミンのヒドロシリル化に適用した（図５）。最初にＴＨＦを溶媒として使用し、反応を行ったが、しかし、あいにく反応は、効率的に進行しなかった。ＤＭＦを、次にこの反応のための溶媒として試した。溶媒としてＤＭＦを使用すると、アミン生成物は高収率を達成した。２（基質に対し１０モル％）を、ＤＭＦ中に懸濁した、そして次に、ジフェニルシランおよびＮ−（４−メトキシフェニル）−Ｎ−（１−フェニルエチル）イミン（ジフェニルシランに対し１モル当量）を、反応バイアルに加えた。反応混合物を、室温で一晩攪拌し、そして生成物をＧＣ−ＭＳおよびＮＭＲによって明らかにした。Ｎ−（４−メトキシフェニル）−Ｎ−（１−フェニルエチル）アミン４は、定量的な収率の唯一の生成物であった。この反応のメカニズムは、ケトンのヒドロシリル化と同じであると考えられた。シランを、ＮＨＣによって最初に活性化し、続いて、イミンによって還元した。
ケトンの不斉ヒドロシリル化：第二級アルコールによって、キラリティーを誘導した。ほとんど全ての不斉ヒドロシリル化反応が、キラル触媒による触媒作用に依存しており、キラルシランは、これらの調製が困難であることにより、ほとんど使用されてこなかった。不斉ヒドロシリル化におけるキラルシランの使用は、今日まで報告されなかった。発明者らは、ヒドロシランと、アルコール類との縮合を通してキラルシランを生成する非常に単純で、かつ安価な方法を開発した。キラルシランを、次に不斉ヒドロシリル化反応において直接使用して、生成物においてキラリティーを誘起した（図６）。
【００４０】
シランとアルコールの脱水素縮合反応は、塩基、Ｌｅｗｉｓ酸および多くの有機金属錯体によって触媒されることができる。しかし、これらの触媒は、それぞれ、１つまたは２つ以上の不利益に苦しむ。アルコール類と、Ｒ２ＳｉＨ２とのシラノリシスは、キラル第二級アルコールが使用された場合にキラルＲ２（Ｒ’Ｏ）ＳｉＨを生成し、およびキラルシランは、不斉ヒドロシリル化反応においてキラリティーを誘起でできるので、アルコール類と、Ｒ２ＳｉＨ２とのシラノリシスに、特別な関心がある。しかし、モノ置換シランＲ２（Ｒ’Ｏ）ＳｉＨの選択的な生成は、挑戦である。本明細書中において、ポリ−ＮＨＣは、非常に穏和な条件下で、Ｐｈ２ＳｉＨ２を用いた第二級アルコールのシラノリシスのための不均一系有機触媒として、開発された。反応は非常にクリーンなので、二水素（Ｈ２）が唯一の副生成物であり、そしてモノ置換シランＰｈ２（Ｒ’Ｏ）ＳｉＨが唯一の生成物であって、優れた収率で得られた。安価、かつ容易に入手可能であるので、メントールおよびボルネオ−ルを、この反応において最初にテストし、キラルシランを生成させた。シランとアルコールの縮合反応でのキラルシラン生成物を、ケトン基質の添加によって、ポリ−ＮＨＣを用いたケトンのヒドロシリル化反応のために直接使用した。
【００４１】
２（基質に対し１０モル％）を、ＴＨＦ中に懸濁し、そして次にジフェニルシランおよび（−）メントール（ジフェニルシランに対し１当量）を反応バイアルに加えた。反応を室温で一晩攪拌し、そして生成物をＧＣ−ＭＳおよびＮＭＲによって明らかにした。ジフェニル（１−メトキシ）シラン４を、定量的な収率で生成した。次に、アセトフェノン（ジフェニルシランに対し０.９当量）を、反応バイアルに加え、そして反応溶液を室温で７２時間攪拌した。アセトフェノンを、優れた収率でヒドロシリル化生成物に転化させた。所望の生成物ジフェニルメトキシ（１−フェニルエトキシ）シランの他に、いくらかのシロキサン再分配生成物、ジフェニルジメトキシシランおよびジフェニルジ（１−フェニルエトキシ）シランをまたＧＣ/ＭＳで観察した。生成物を、対応するアルコールに変換した後で、エナンチオ選択性を、キラルＧＣを使用することによって測定した。（商標）１−フェニルエタノールを、４０％ｅｅ（鏡像体過剰率）で生成した。（＋）メントールを、この反応で使用した場合、（Ｓ）体の生成物を、類似のｅｅ値で生成した。本明細書中において、ポリ−ＮＨＣが、ジフェニルシランと第二級アルコールとの間の脱水素縮合反応をなめらかに触媒して、ジフェニルアルコキシシランを生成することが、示された。キラル第二級アルコールがこの反応で使用された場合、キラルシランが生成した。キラルシランは、単離され、そしてケトンヒドロシリル化反応において直接使用されて、キラル生成物を誘起した（図６および７を参照のこと）。ＣｓＦをまた、この反応においてシランの活性化のための触媒として使用した。類似の反応条件下では、ＣｓＦは、ジクロロメタン中で３６％ｅｅを与え、そしてＴＨＦおよびＤＭＦ中では非常に低い値であった。これは、ポリ−ＮＨＣ触媒を使用して得られた結果と対照的であった：ＴＨＦ中で４０％ｅｅ、かつジクロロメタン中で反応せず。この反応の提唱されたメカニズムを、図７中で具体的に説明した。シランを量反応中で求核ＮＨＣによって活性化させた。第１の反応において、活性ジフェニルシランは、第二級アルコールと反応して、シロキサン７および二水素を生成するであろう。第２の反応では、活性キラルジフェニルシロキサンは、ケトンを還元して生成物８を生成するであろう。
【００４２】
要約すれば、３つの新規かつ重要な方法を記載した。ポリ−ＮＨＣ有機触媒を用いたケトンおよびイミンヒドロシリル化反応は、非常に滑らかに、かつおよびクリーンに。進行した。新規な不均一系触媒は、再生利用可能であった。１当量のシランのみが必要であって、そして定量的な生成物は、穏和な条件下で達成された。ポリ−ＮＨＣはまた、シランとアルコールとの間の脱水素縮合のための優れた触媒であった。不斉ケトンヒドロシリル化を、キラル源として安価かつ容易に入手可能な第二級アルコールで達成した。この方法は、キラルシランを生成するための、および有機触媒作用による不斉ヒドロシリル化のための新規かつ簡易方法を作り出す。
【００４３】
実験
ケトンおよびイミンのヒドロシリル化；全ての反応を、不活性雰囲気下で行った。表１のエントリー４では、グローブボックス中で攪拌棒を用いて、２（５ｍｇ）を、１０ｍｌのバイアル中でＴＨＦ中に懸濁した。ジフェニルシラン（０.２ｍｍｏｌ、３７.１μｌ）および４−メトキシアセトフェノン（０.２ｍｍｏｌ、２４.５μｌ）を、反応バイアルに加えた。反応を、室温で２４時間攪拌した。ジフェニル（１−（４−メトキシフェニル）エトキシ）シラン（ＭＳ、Ｍ＋：３３４、１Ｈ  ＮＭＲ（Ｃ６Ｄ６）、δ：７.７（ｍ、２Ｈ）５７.２〜７.４（ｍ、１０Ｈ）、６.９（ｄ、２Ｈ）、５.８５（ｓ、ＩＨ）、５.１（ｑ、ＩＨ）、３.４（ｓ、３Ｈ）、１.６（ｄ、３Ｈ））は、ＧＣ/ＭＳおよびＮＭＲ分析に基づいて、定量的な収率の唯一の生成物であった。
【００４４】
ケトンと、キラルシラン中間体の不斉ヒドロシリル化：攪拌棒を用いて、１０ｍｌバイアル中でＴＨＦ中に２（５ｍｇ）を懸濁した。ジフェニルシラン（０.２ｍｍｏｌ、３７.１μｌ）および（−）メントール（０.２ｍｍｏｌ、３０.８ｍｇ）を次に、反応バイアルに加えた。反応を室温で一晩攪拌し、そして生成物を、ＧＣ−ＭＳおよびＮＭＲによって明らかにした。ジフェニル（１−メトキシ）シラン４（ＭＳ、Ｍ＋、３３８、１Ｈ  ＮＭＲ（Ｃ６Ｄ６）、δ：７.２〜７.４（ｍ、１０Ｈ）；５.８３（ｓ、ＩＨ）；３.６８（ｍ、ＩＨ）；２.５７（ｍ、ＩＨ）；２.１８（ｄ、ＩＨ）；１.４〜１.６（ｍ、７Ｈ）；０.８４（ｄ、３Ｈ）；０.７８（ｄ、３Ｈ）；０.７４（ｄ、３Ｈ））が、定量的な収率で生成した。次に、アセトフェノン（０.１８ｍｍｏｌ、２２μｌ）を、反応バイアルに加え、そして、反応溶液を、室温で７２時間攪拌した。アセトフェノンを、優れた収率で、ヒドロシリル化生成物に変換させた。所望の生成物ジフェニルメトキシ（１−フェニルエトキシ）シランの他に、いくらかのシロキサン再分配生成物、ジフェニルジメトキシシランおよびジフェニルジ（１−フェニルエトキシ）シランがまた、ＧＣ/ＭＳで観察された。生成物をアルコールに変換した後でキラルＧＣ（γ−ＴＡ）を使用して、エナンチオ選択性を測定した。（商標）１−フェニルエタノールを、４０％ｅｅで生成した。
【００４５】
表１.ＰｏＩｙ−ＮＨＣ（２）は、ジフェニルシランと、ケトンおよびイミンのヒドロシリル化を触媒したａ。
【表１】
2010504964.tif 000014
【００４６】
ａケトンのための反応条件：５％のポリ−ＮＨＣ、０.２ｍｍｏｌのケトン、０.２ｍｍｏｌのジフェニルシラン、１ｍｌのＴＨＦ、室温、１０〜３６時間。イミンのための反応条件：５％のＰｏＩｙ−ＮＨＣ、０.２ｍｍｏｌのイミン、０.２ｍｍｏｌのジフェニルシラン、１ｍｌのＤＭＦ、室温、１６時間。
ｂＧＣおよびＧＣＭＳによって決定した収率。
【図１】
2010504964.tif 000018
【図２】
2010504964.tif 000019
【図３】
2010504964.tif 000020
【図４】
2010504964.tif 000021
【図５】
2010504964.tif 000022
【図６】
2010504964.tif 000023
【図７】
2010504964.tif 000024
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
無金属のカルベン触媒の存在下で、基質を、ヒドロシランに曝すことを含む、基質を生成物に転化する方法。
【請求項２】
該曝すステップが、無金属のポリマー型カルベン触媒の存在下で、該基質を、該ヒドロシランに曝すことからなる、請求項１に記載の方法。
【請求項３】
該曝すステップが、該無金属のカルベン触媒の存在下で、カルボニル化合物、イミンおよびアルコールからなる群から選択された基質を、該ヒドロシランに曝すことから成る、請求項１または請求項２の方法。
【請求項４】
該方法が、該基質を、シリルエーテルおよびアミンからなる群から選択された生成物に転化する方法である、請求項１〜３のいずれか一項に記載の方法。
【請求項５】
該方法が、該基質を、少なくとも約２５％の鏡像体過剰率を有する生成物に転化する方法であり、該曝すステップが、該無金属のカルベン触媒の存在下で、該基質を、キラルヒドロシランに曝すことから成る、請求項１〜４のいずれか一項に記載の方法。
【請求項６】
該曝すステップが、該無金属のカルベン触媒の存在下で、該基質を、モル基準で、該基質量の約１００％の量の該ヒドロシランに曝すことを含んで成る、請求項１〜５のいずれか一項に記載の方法。
【請求項７】
該曝すステップが、無金属の主鎖ポリマー型カルベンの存在下で、該基質を、該ヒドロシランに曝すことを含んで成る、請求項１〜６のいずれか一項に記載の方法。
【請求項８】
該曝すステップが、無金属のポリマー型主鎖Ｎ−複素環カルベンの存在下で、該基質を、該ヒドロシランに曝すことを含んで成る、請求項７に記載の方法。
【請求項９】
該曝すステップが、構造Ｉ
【化１】
2010504964.tif 000025
（式中：
【化２】
2010504964.tif 000026
は、一重または二重結合のいずれかを表し、
【化３】
2010504964.tif 000027
が二重結合を表す場合、置換基Ｅ、Ｆ、ＧおよびＺは存在せず；
Ａ、Ｂ、ＣおよびＤ、ならびに存在する場合、Ｅ、Ｆ、ＧおよびＺは、それぞれ独立して、水素または任意選択的に置換されたアルキル、アリール、ハロゲン化物、ヘテロアリール、アルケニルまたはアルキニルであり；
ＲおよびＲ'は、リンカー基であり；そして、
ｎは、５〜１０００である。）
の無金属のポリマー型カルベン触媒の存在下で、該基質を、該ヒドロシランに曝すことを含んで成る、請求項８に記載の方法。
【請求項１０】
該曝すステップが、該無金属のカルベン触媒の存在下で、該基質を、該ヒドロシランに曝すことを含んで成り、該触媒中の活性部位の該基質に対する比率が、モル基準で約１％〜約２０％であるような量で、該触媒が存在する、請求項１〜９のいずれか一項に記載の方法。
【請求項１１】
次の反応において、該無金属のカルベン触媒を再使用することをさらに含む、請求項１〜１０のいずれか一項に記載の方法。
【請求項１２】
該カルベン触媒が溶解できない溶媒中における該無金属のカルベン触媒の存在下で、該基質を、該ヒドロシランに曝すことを、該曝すステップが含んで成る、請求項１〜１１のいずれか一項に記載の方法。
【請求項１３】
生成物を分離することをさらに含んで成る、請求項１〜１２のいずれか一項に記載の方法。
【請求項１４】
該方法が、カルボニル化合物をヒドロシリル化するための方法であり、そして該曝すステップが、無金属のポリマー型カルベン触媒の存在下で、該カルボニル化合物を、該ヒドロシランに曝すことを含んで成る、請求項１〜１３のいずれか一項に記載の方法。
【請求項１５】
該曝すステップが、該無金属のポリマー型カルベン触媒の存在下で、該カルボニル化合物を、キラルアルコキシヒドロシランに曝すことを含んで成る、請求項１４に記載の方法。
【請求項１６】
該無金属のポリマー型カルベン触媒の存在下で、キラルアルコールと、ジヒドロシランとを反応させて、該キラルアルコキシヒドロシランを生成させるステップを含む、請求項１５の方法。
【請求項１７】
該曝すステップが、該キラルアルコキシヒドロシランの分離無しに行われる、請求項１６に記載の方法。
【請求項１８】
該方法が、アルコールをヒドロシリル化するための方法であり、そして該曝すステップが、無金属のポリマー型カルベン触媒の存在下で、該アルコールを、該ヒドロシランに曝すことを含んで成る、請求項１〜１３のいずれか一項に記載の方法。
【請求項１９】
該方法が、イミンを還元するための方法であり、そして該曝すステップが、無金属のポリマー型カルベン触媒の存在下で、該イミンを、該ヒドロシランに曝すことを含んで成る、請求項１〜１３に記載の方法。
【請求項２０】
無金属のカルベン触媒の存在下で、基質を、ヒドロシランに曝すことを含む方法によって製造される生成物。
【請求項２１】
該曝すステップが、無金属のポリマー型カルベン触媒の存在下で、カルボニル化合物、イミンまたはアルコールを、該ヒドロシランに曝すことを含んで成り、該生成物が、シリルエーテルまたはアミンである、請求項２０に記載の生成物。
【請求項２２】
該生成物が、キラルアルキルシリルエーテルである、請求項２０または請求項２１の生成物。
【国際調査報告】
2010504964.tif 000028
2010504964.tif 000029
2010504964.tif 000030
2010504964.tif 000031